(57)【要約】【課題】耐食性においては塩水噴霧試験で最低でも９００時間を超えるような（好ましくは２０００時間以上の）高耐食性が得られるものとし、そのために製造中のめっき工程ではそもそも水素原子の発生そのものを防止するようにし、そのうえで無水素組成を有したものとして完全なる水素脆性の防止を図り、尚かつ無電解めっきを採用して製造した場合に比べて遥かに低コスト化できるようにする。【解決手段】素材２と、素材２上に形成されたニッケルを含む電解めっき層３と、めっき層３上に形成された亜鉛を含んだ塗料による焼き付け塗装層４とを有しており、電解めっき層３が無水素組成に形成されている。【選択図】図１
2019127629.tif 000002
【特許請求の範囲】
【請求項１】
素材と、前記素材上に形成されたニッケルを含む電解めっき層と、前記めっき層上に形成された亜鉛を含んだ塗料による焼き付け塗装層とを有しており、前記電解めっき層が無水素組成に形成されていることを特徴とする高耐食めっき品。
【請求項２】
素材に対して噴射加工を行う下地調整工程と、下地調整後の素材に対してニッケルを含むめっき処理を施す表面処理工程と、表面処理後の被処理品に対して亜鉛を含んだ塗料の塗布及び焼き付けを行う仕上げ工程とを有していることを特徴とする高耐食めっき方法。
【請求項３】
前記仕上げ工程は複数回重ねて行うことを特徴とする請求項２記載の高耐食めっき方法。
【請求項４】
前記表面処理工程は、Ｎｉ−Ｚｎ系であってニッケル合金の比率が６％以上１８％以下であることを特徴とする請求項２又は請求項３記載の高耐食めっき方法。
【請求項５】
前記仕上げ工程の焼き付けは、２００℃以上で行うことを特徴とする請求項２乃至請求項４のいずれか１項に記載の高耐食めっき方法。
【発明の詳細な説明】
【技術分野】
【０００１】
本発明は、高耐食めっき品及び高耐食めっき方法に関する。
【背景技術】
【０００２】
従来の表面処理方法として、素材（鋼材）の表面にショットブラストを施して粗面にし、このようにして得た粗面上に、水素原子の侵入を防止するためのニッケル又はニッケル合金による無電解めっきを施して第１めっき層を形成させ、更にこの第１めっき層上に亜鉛による電解めっきを施して第２めっき層を形成させるようにした、めっき積層方法が提案されている（特許文献１）。
【先行技術文献】
【特許文献】
【０００３】
【特許文献１】特開２０１４−５１６８６号公報
【発明の概要】
【発明が解決しようとする課題】
【０００４】
特許文献１によれば、ニッケル又はニッケル合金による無電解めっきでは、めっき中に発生した水素が化学反応を起こして水等の他の物質に変化するので、水素脆性は起こらないとする。
しかしながら、無電解めっきの特徴の一つには、電気を印加させないことを理由として、イオン化されない粗い金属粒子が薬剤付着するものであり、めっき表面にピンホールが多数発生する（表面性状が粗くなる）点を挙げることができる。
【０００５】
そのため、このようなピンホールが、めっき中に発生する水素原子の侵入を許容して水素脆性を起こすおそれがあるのではないかとの疑念が生じる。また、第１めっき層の形成後に亜鉛による第２めっき層を形成する際にも水素原子が発生するので、この際の水素原子もピンホールを介して素材中に侵入することが考えられる。
このようなことから、特許文献１の提案技術を実施するとしても、もし完全なる水素脆性の防止を図るのであれば、第２めっき層形成後のベーキング処理を省略することは、原則として避けるべきと予測する。
【０００６】
ところが、亜鉛によるめっき層は高温に弱いという短所があるので、ベーキング処理を行えば亜鉛によるめっき層にクラックが多発することは避けられない。めっき層にクラックが生じることは耐食性の低下を意味するため、結果として、特許文献１の提案技術を実施するに際してはベーキング処理を採用したくてもできないということになる。
なお、ベーキング処理を採用しない場合であっても、第１めっき層の形成時に生じるピンホールは錆びの原因に繋がるので、第２めっき層を積層した後でも、全体の耐食性に悪影響を及ぼすであろうことは容易に予想されるところである。
【０００７】
のみならず、ニッケル又はニッケル合金による無電解めっきを採用するうえでは、高コスト化になることも広く知られたことであると言える。
本発明は、上記事情に鑑みてなされたものであって、耐食性においては塩水噴霧試験で最低でも９００時間を超えるような（好ましくは２０００時間以上の）高耐食性が得られるものとし、そのために製造中のめっき工程ではそもそも水素原子の発生そのものを防止するようにし、そのうえで無水素組成を有したものとして完全なる水素脆性の防止を図り、尚かつ無電解めっきを採用して製造した場合に比べて遥かに低コスト化できるようにした高耐食めっき品及び高耐食めっき方法を提供することを目的とする。
【課題を解決するための手段】
【０００８】
前記目的を達成するために、本発明は次の手段を講じた。
即ち、本発明に係る高耐食めっき品は、素材と、前記素材上に形成されたニッケルを含む電解めっき層と、前記めっき層上に形成された亜鉛を含んだ塗料による焼き付け塗装層とを有しており、前記電解めっき層が無水素組成に形成されていることを特徴とする。
一方、本発明に係る高耐食めっき方法は、素材に対して噴射加工を行う下地調整工程と、下地調整後の素材に対してニッケルを含むめっき処理を施す表面処理工程と、表面処理
後の被処理品に対して亜鉛を含んだ塗料の塗布及び焼き付けを行う仕上げ工程とを有していることを特徴とする。
【０００９】
前記仕上げ工程は複数回重ねて行うのが好ましい。
前記表面処理工程は、Ｎｉ−Ｚｎ系であってニッケル合金の比率が６％以上１８％以下とするのが好適である。
前記仕上げ工程の焼き付けは、２００℃以上で行うのがよい。
【発明の効果】
【００１０】
本発明に係る高耐食めっき品及び高耐食めっき方法であれば、耐食性においては塩水噴霧試験で最低でも９００時間を超えるような（好ましくは２０００時間以上の）高耐食性が得られるものであり、そのために製造中のめっき工程ではそもそも水素原子の発生そのものが防止され、そのうえで無水素組成を有したものとして完全なる水素脆性の防止が図られ、尚かつ無電解めっきを採用して製造した場合に比べて遥かに低コスト化できるようになっている。
【図面の簡単な説明】
【００１１】
【図１】本発明に係る高耐食めっき品の第１実施形態を示した側断面図である。
【図２】本発明に係る高耐食めっき方法に含まれる表面処理工程を模式的に示した側断面図である。
【発明を実施するための形態】
【００１２】
以下、本発明の実施の形態を説明する。
図１は、本発明に係る高耐食めっき品（以下、「本発明めっき品」と言う）１の第１実施形態を示している。
本発明めっき品１は、素材２と、この素材２上に直接又は間接に形成されたニッケルを含む電解めっき層３と、この電解めっき層３上に直接又は間接に形成された亜鉛を含んだ塗料による焼き付け塗装層４とを有している。そして、なかでも電解めっき層３は水素を含まない組成（本明細書では「無水素組成」と言う）を有したものとなっている。
【００１３】
本第１実施形態では、焼き付け塗装層４が２層構造（第１塗装層４Ａ及び第２塗装層４Ｂの積層構造）とされたものを示してある。また、電解めっき層３と焼き付け塗装層４との間には三価クロメートによる耐食補強層５が設けられ、更に焼き付け塗装層４の上にはシリカ系特殊化合物（株式会社放電精密加工研究所製の「ＺＥＣＣＯＡＴ」等）による最上層６が設けられて、結果、素材２上に５層の被覆層が積層されたものを示してある。
【００１４】
このような構成の本発明めっき品１は、上面又は上面近傍に対して高い耐食性を発現する焼き付け塗装層４が配置されているので、例えば塩水噴霧試験（ＪＩＳ  Ｚ  ２３７１）で言えば、２０００時間以上（３０００時間超えも可能）の高耐食性が得られたものとなっている。
なお、ここにおいて「高耐食性」は、一般的な溶融亜鉛めっきでは実現困難な耐食性を言うものとおく。すなわち、溶融亜鉛めっきの塩水噴霧試験ではせいぜい９００時間程度となるが、本発明めっき品１は、最低でも９００時間を超えるものとする。とは言え、めっき被膜を分厚くすることで耐食性を高めることは可能であり、溶融亜鉛めっきでも塩水噴霧試験で９００時間を超えるようにすることは可能な場合がある。
【００１５】
しかし、めっき被膜を分厚くし過ぎると、素材の外寸法（例えばねじ部など）に影響が現れて部品間の嵌め合いが困難になったり、嵌め合いをよくするために２次加工が必要になったり、甚だしい場合にはクラックの原因になったり、といったさまざまな問題に繋がる。またそもそも、めっき被膜を分厚くするために無駄な材料コストや処理コストがかさんで高コスト化するといった問題となる。
【００１６】
これらのことから、「塩水噴霧試験で最低でも９００時間を超えるもの」とする条件は、常識的なめっき被膜の範囲とされる３０μｍ以下（更に言えば２０μｍ以下）の範囲で判断されるべきである。
本発明めっき品１は、この特徴（高耐食性）に加え、完全なる水素脆性の防止が図れているという特徴を有している。
【００１７】
なお、従来において、水素脆性の防止基準は、２００℃の温度環境下に４時間保持させ
るベーキング処理を行った際の水素残留値として規定するが、本発明めっき品１では、この水素残留値よりも低いものであることを言う。
本発明めっき品１が完全なる水素脆性の防止が図れている理由は、第１に、耐食補強層５、焼き付け塗装層４、最上層６をいずれも電気を印加しないで形成してあり、それらの形成過程でそもそも水素を発生させていない点にある。
【００１８】
また第２に、電解めっき層３においても水素を発生させない条件に設定して形成してあると共に、仮に電解めっき層３の形成時に僅かな水素が発生したとしても、その後に行う焼き付け塗装層４の形成時に発生させる高温によって、その僅かな水素さえも消失させており、その結果として電解めっき層３を無水素組成に至らせている点にある。
なお、焼き付け塗装層４の形成時に高温を負荷させるとしても、電解めっき層３は、ニッケルを含んだ組成としてあるために、クラックが発生することはない。そのため、クラックを原因として耐食性が低下することはない。
【００１９】
また、本発明めっき品１は無電解めっきを採用していないので、無電解めっきを採用した場合に比べて遥かに低コスト化が図られているという特徴をも備えている。
このような本発明めっき品１であれば、道路附帯物（鉄骨路盤や橋、ガードレール、鉄塔など）、鉄道施設、その他の構築物といった屋外設置部材の組み立てや基礎固定、或いは自動車などでの各種部品や締結具（ボルトやナット類）として、好適に採用できる。
【００２０】
次に、本発明めっき品１の第１実施形態を製造する場合に基づきつつ、本発明に係る高耐食めっき方法（以下、「本発明方法」と言う）を説明する。
本発明方法では、素材２の表面を整えるための下地調整工程と、電解めっき層３を形成するための表面処理工程と、焼き付け塗装層４を形成するための仕上げ工程とを有している。
【００２１】
下地調整工程では、素材２に対して噴射加工を行う。噴射加工は、サンドブラストやショットブラストなど、硬質顆粒をエアや水、オイルなどの高圧流体に混ぜて噴き付けを行う加工方法であって、硬質顆粒により、素材表面を剥離研削することを主目的として実施する。なお、噴射加工には、ショットピーニングとしての作用（冷間加工に伴う加工硬化）をも期待して行うものも含める。
【００２２】
このように下地調整工程において噴射加工を行うことで、従来の前処理工程、すなわち[酸洗工程]−[水洗工程]−[陽極電解（電解脱脂）工程]−[水洗工程]から成る４工程を省略することができる。そのため、酸洗工程に必要とされていた水素脆性防止目的のベーキング処理をも省略することができる。
因みに、従来の一般的な酸洗工程では、塩酸４００ｍｇ／ｌを主剤とする処理液を２５℃に加熱してこの加熱処理液に被処理物を２０分間浸漬させる方法等を採用しており、また陽極電解工程では、苛性ソーダ７０ｇ／ｌを主剤とする処理液を５０℃に加熱してこの加熱処理液に５Ａ／ｄｍ2を印加したうえで被処理物を５分間浸漬させる方法等を採用している。またベーキング処理では２００℃以上の処理環境を必要とするものであり、これら全ての処理を省略できることの利点は極めて大きい。
【００２３】
この下地調整工程において噴射加工を行うと、耐食性が向上することが確かめられている。そのメカニズムとして考えられるのは、噴射加工を要因として素材表面が適度に粗面化され、その後に実施する表面処理工程や仕上げ工程で形成させる各被覆層との間（いずれも後述するが、殊に表面処理工程で形成させる電解めっき層３と仕上げ工程で形成させる焼き付け塗装層４との層間で顕著）の付着強度が上がる（食い付きがより強固となる）ためと予測される。
【００２４】
要するに、素材表面とその上の被覆層との間の付着強度が上がれば、両者間の密着性が高くなり、酸素や酸化物の侵入を防げるからと予測される。
噴射加工を行わなかった場合と行った場合とを比較した実験によれば、噴射加工を行った場合は、行わなかった場合に比べて１．５倍もの耐食性を示すことが判明している。
表面処理工程では、下地調整された素材２に対してニッケルを含むめっき処理を施して、電解めっき層３を形成する。この表面処理工程は、図２に示すように、処理液１０を貯留した処理槽１１内にニッケルアノード１２と亜鉛アノード１３とを設置すると共に、処
理液１０内へカソードとして素材２（図２では素材２をボルトとして例示した）を浸漬させ、アノード−カソード間に電流を印加する。
【００２５】
処理液１０は、塩化アンモニウム、塩化亜鉛、塩化ニッケルを投入した水溶液とする。具体的には、塩化アンモニウムの濃度を１００〜１２０ｍｇ／ｌ、塩化亜鉛の濃度を８７〜９２％、塩化ニッケルの濃度を８〜１３％とするのがよい。
ニッケルアノード１２の印加電流と亜鉛アノード１３の印加電流との間で電流制御を行って、素材２に対してＮｉ−Ｚｎ系の合金被膜（電解めっき層３）が形成されるようにする。この場合、耐食性を高めるためにニッケル合金の比率が６％以上１８％以下とするのが好適である。更に好ましくは、ニッケル合金比率を１２％以上とする（高ニッケルと呼称される状態）にするのがよい。
【００２６】
なお、電流制御に代えるか、又は併用して薬品制御を行うようにしてもよい。
ニッケル合金比率が６％に満たないものは、得ようとする耐食性が不十分であることが実験により確かめられている。また、ニッケル合金比率が１８％を超えるものは、耐食性が悪化する問題がある。
Ｎｉ−Ｚｎ系の合金被膜（電解めっき層３）は、５μｍ〜１３μｍ程度とするのが好適である。５μｍより薄いものは耐食性において十分でなく、１３μｍよりも分厚いものは、前記のように素材２の外寸法やコストの問題などに繋がり、好適ではない。
【００２７】
仕上げ工程では、表面処理後の被処理品に対して亜鉛を含んだ塗料の塗布及び焼き付けを行って、焼き付け塗装層４を形成させる。この仕上げ工程は、例えば亜鉛―アルミフレーク合金塗料による焼き付け塗装などであって、耐食性を高めることを主目的として実施する工程である。
亜鉛―アルミフレーク合金塗料を採用する場合の焼き付け温度は、完全なる水素脆性の防止を図る（電解めっき層３を形成させるための表面処理工程で発生した僅かな水素をも消失させる）ことを目的として、２００℃以上で行うのがよい。
【００２８】
具体的には２５０℃〜２８０℃の範囲が適当である。前記したように、このような高温を採用しても、電解めっき層３ではニッケル合金比率を６％以上１８％以下としているので、この電解めっき層３にクラックが生じることはない。
なお、水素の抜けが効率よく行われるようにするためには、電解めっき層３の形成後（表面処理工程の終了後）、５時間以内、より好ましくは４時間以内に最初の仕上げ工程で行う２００℃以上の加熱を開始することが好ましい。その理由は、電解めっき層３は時間の経過と共に表面が硬くなり、水素の抜けを邪魔することに繋がるためである。
【００２９】
焼き付け塗装層４を複数層積層することは耐食性を高めることに繋がるため、素材２の外寸法やコストの問題などに繋がらない範囲で積層化を行えばよい。焼き付け塗装層４の積層数（第１塗装層４Ａと第２塗装層４Ｂの２層にする場合など）に合わせて仕上げ工程を複数回重ねて行えばよい。
なお、電解めっき層３と焼き付け塗装層４との間に三価クロメートによる耐食補強層５を設ける工程や、焼き付け塗装層４の上にシリカ系特殊化合物による最上層６を設ける工程は、公知の各種方法を採用すればよい。
【実施例】
【００３０】
以下に、実施例を示す。
【００３１】
【表１】
2019127629.tif 000003
【００３２】
この実施例において製造された本発明めっき品１では、耐食性においては塩水噴霧試験で２０００時間以上の高耐食性が得られており、また完全なる水素脆性の防止が図られており、それでいて、無電解めっきを採用して製造した場合に比べて遥かに低コスト化されるものであった。
なお、本発明めっき品１は、蛍光Ｘ線分析を行って電解めっき層３のニッケル含有比率
などを検出することにより、他のめっき品との区別が可能である。
【００３３】
ところで、本発明は、前記した実施形態に限定されるものではなく、実施の形態に応じて適宜変更可能である。
例えば、本発明めっき本１において、焼き付け塗装層４を２層構造（第１塗装層４Ａと第２塗装層４Ｂ）としたが、１層でもよいし、３層以上としてもよい。
また、耐食補強層５や最上層６については省略してもよいし、必要に応じて更に他の被覆層を積層させてもよい。
【００３４】
なお、最上層６は、単に名称として「最上」としたに過ぎず、この最上層６の上に他の被膜層を積層することが制限されるものではない。例えば、最上層６の上にフッ素樹脂被膜などを積層することが可能である。フッ素樹脂被膜を形成する場合は、膜厚を５０〜５００μｍの範囲で形成することができる。
【符号の説明】
【００３５】
１  高耐食めっき品（本発明めっき品）
２  素材
３  電解めっき層
４  焼き付け塗装層
４Ａ  第１塗装層
４Ｂ  第２塗装層
５  耐食補強層
６  最上層
１０  処理液
１１  処理槽
１２  ニッケルアノード
１３  亜鉛アノード
【図１】
2019127629.tif 000004
【図２】
2019127629.tif 000005